СПОСОБ ПОЛУЧЕНИЯ ФОРМОВАННОГО ИЗДЕЛИЯ НА ОСНОВЕ НЕОРГАНИЧЕСКОГО БИНАРНОГО ПЕНОМАТЕРИАЛА

1. Способ получения формованного изделия на основе неорганического бинарного пеноматериала, отличающийся тем, что
в 60 мас.% водный раствор натриевого жидкого стекла вводят регулятор пенообразования в количестве от 0,1 до 2,0 мас. ч. на 100 мас. ч. раствора;
проводят интенсивное смешивание указанного водного раствора с 50 мас.% водным раствором алюмината натрия при их объемном соотношении:
а) для получения полых микросфер с диаметром от 50 до 500 мкм - соответственно 100:(16±0,5); или
б) для получения пористых микрогранул диаметром от 1 до 15 мм - соответственно 100:(19±1); или
в) для получения блочного пеноматериала с толщиной изоляционного слоя от 40 до 400 мм - соответственно 100:(22±2); и
полученную жидкую реакционную систему выводят из смесителя и подают:
а) при получении микросфер - в распылительную сушилку под давлением 0,6 мПа через дюзу диаметром не более 1,5 мм и термообрабатывают при температуре от 380° до 600°С; или
б) при получении пористых микрогранул - в экструдер для гелеобразования, экструдирование геля в виде жгута, его опудривание или термообработку в течение 1-3 с. при температуре порядка 600°С и последующую грануляцию, и далее - в аэрофонтанную установку, где проводят вспенивание гранул при температуре от 380 до 600°С; или
в) при получении блочного пеноматериала - в экструдер для гелеобразования, экструдирование геля в виде жгута, его опудрирование или термообработку в течение 1-3 с. при температуре порядка 600°С и последующую грануляцию; и далее полученные гранулы засыпают в форму и термообрабавают - вспенивают в форме при температуре от 380° до 600°С.
2. Способ получения формованного изделия по п.1, отличающийся тем, что в качестве регулятора пенообразования используют тонкодисперсный порошок вещества, выбранного из группы: графит, сажа, мел, тальк или водонерастворимые силиконовые жидкости с поверхностно-активными свойствами в водной среде.